(57)【要約】【課題】意匠性に優れた梱包用不織布を得る。【解決手段】ポリエチレンテレフタレート系重合体によって形成された繊維により構成された、梱包用不織布である。構成繊維の繊度が８〜１５デシテックスであり、構成繊維の横断面における長辺／短辺の比率が４以上である。不織布の目付が２０〜８０ｇ／ｍ２であり、不織布の透光率が６５％以上である。【選択図】なし【特許請求の範囲】
【請求項１】
ポリエチレンテレフタレート系重合体によって形成された繊維により構成された不織布であって、構成繊維の繊度が８〜１５デシテックスであり、構成繊維の横断面における長辺／短辺の比率が４以上であり、前記不織布の目付が２０〜８０ｇ／ｍ２であり、前記不織布の透光率が６５％以上であることを特徴する梱包用不織布。
【請求項２】
熱圧接不織布であり、その圧接面積率が２５％以上であることを特徴する請求項１記載の梱包用不織布。
【請求項３】
テープはく離強度が４．５Ｎ以上であることを特徴とする請求項１または２記載の梱包用不織布。
【請求項４】
２５０ｇ荷重、５０回転の条件で測定したテーバ摩耗が４．０級以上であることを特徴とする請求項１から３までのいずれか１項記載の梱包用不織布。
【発明の詳細な説明】
【技術分野】
【０００１】
本発明は梱包用不織布に関し、たとえばギフトラップなどに用いられる梱包用不織布に関する。
【背景技術】
【０００２】
物品を梱包する目的で使用される不織布として、たとえば特許文献１の特に請求項１１に記載されたものがある。この特許文献１に記載の梱包用不織布は、生分解性繊維を構成繊維とした湿式不織布を用いたものである。そして特許文献１には、実施例１として、ポリ乳酸チップを用いて通常の紡績機にて紡糸した糸条にてフィブリル化ポリ乳酸短繊維を製造し、この短繊維を用いて湿式法により不織布を得たことが記載されている。
【先行技術文献】
【特許文献】
【０００３】
【特許文献１】特開２００３−２６８６９１号公報
【発明の概要】
【発明が解決しようとする課題】
【０００４】
しかし、このようにして得られた梱包用不織布は、その外観などにおいて一般の不織布と変わることがなく、これをたとえばギフトラップなどに用いても、意匠性に乏しく、華やかさが感じられない。このため、せっかくのギフト品に貧相な印象を与えてしまうという問題点がある。
【０００５】
そこで本発明は、意匠性に優れた梱包用不織布を得ることを目的とする。
【課題を解決するための手段】
【０００６】
上記の目的を達成するため本発明の梱包用不織布は、ポリエチレンテレフタレート系重合体によって形成された繊維により構成された不織布であって、構成繊維の繊度が８〜１５デシテックスであり、構成繊維の横断面における長辺／短辺の比率が４以上であり、前記不織布の目付が２０〜８０ｇ／ｍ２であり、前記不織布の透光率が６５％以上であることを特徴する。
【０００７】
本発明の梱包用不織布は、熱圧接不織布であり、その圧接面積率が２５％以上であることが好適である。
【０００８】
本発明の梱包用不織布は、テープはく離強度が３．５Ｎ以上であることが好適である。
【０００９】
本発明の梱包用不織布は、２５０ｇ荷重、５０回転の条件で測定したテーバ摩耗が４級以上であることが好適である。
【発明の効果】
【００１０】
本発明の梱包用不織布は、所定範囲の繊度のポリエチレンテレフタレート系重合体によって構成されているため、透光率が高い。特に構成繊維の横断面が扁平形状であるために、さらに透光率が向上し、使用上において耐摩耗性に優れ、また印刷性にも優れる。このため本発明によれば、透光性に優れることで意匠性に優れ、しかも耐摩耗性や印刷性にも優れた梱包用不織布を得ることができる。
【発明を実施するための形態】
【００１１】
本発明の梱包用不織布は、長繊維不織布などであり、その構成繊維がポリエチレンテレフタレート系重合体によって形成される。ポリエチレンテレフタレート系重合体としては、ポリエチレンテレフタレートや、エチレンテレフタレート単位に他の酸成分やジオール成分が共重合しているもの等が挙げられる。耐熱性等の観点より、エチレンテレフタレート単位が８０モル％以上であることが好ましく、ポリエチレンテレフタレートがより好ましい。この重合体は、エチレングリコール等のグリコール類や、イソフタル酸、２，６−ナフタレンジカルボン酸等のジカルボン酸を、共重合していてもよい。
【００１２】
本発明の梱包用不織布は、構成繊維がポリエチレンテレフタレート系重合体にて構成されるために、透明性が良好である。なお、ポリエチレンテレフタレート系重合体は、得られる不織布の透明性を阻害するほどの顔料を含まない。少なくとも艶消し剤として用いられる酸化チタンは含まない。また、構成繊維の繊度が８〜１５デシテックスであり、不織布の目付が２０〜８０ｇ／ｍ２であることによっても、構成繊維間に適度の空隙が発生して、透明性を向上させることができる。
【００１３】
本発明の不織布の構成繊維の繊度は、上記のように８〜１５デシテックスであることが必要である。これにより、透光性の向上を図ることができるとともに、耐摩耗性に優れたものとすることができ、また後述のテープはく離強力についてはテープとの接触面積が増大するために剥離強力が高くなる。構成繊維の繊度が８デシテックス未満であると、構成繊維が細くなり光の乱反射が増し、透光率が低下する。またテーバ摩耗性、テープはく離強力も低下する。反対に、繊度が１５デシテックスを超えると、紡糸安定性が低下する。これらの理由から、より好ましくは１０〜１３デシテックスである。
【００１４】
本発明の不織布の目付は、上記のように２０〜８０ｇ／ｍ２であることが必要である。目付が２０ｇ／ｍ２未満であると、十分な透光性が得られるが、機械的特性が低く加工性に劣ることになる。また、目付が８０ｇ／ｍ２を超えると、繊度が高くても繊維数が多く、不織布の厚みも増すため、十分な透光性が得られない。
【００１５】
本発明の不織布は、ＪＩＳに規定される透光率が６５％以上であることが重要である。不織布の透光率が６５％未満であると、梱包用途に供したときに意匠性が低いものとなってしまう。この理由から、透光率がより高いことが好ましく、実用的には７０％以上であることが好ましく、７５％以上であることがより好ましい。
【００１６】
本発明の梱包用不織布の構成繊維は、横断面が扁平であることが必要である。詳細には、その長辺と短辺との比（長辺／短辺）が４以上であることが必要である。ここにいう「扁平」とは、楕円形や長円形やその他の類似の形態を含む概念である。長辺と短辺との比が４以上であることで、すなわち構成繊維が扁平であることで、不織布は、印刷性、耐摩耗性に優れ、また後述のテープはく離強力についてはテープとの接触面積が増大するために剥離強力が高くなる。長辺と短辺との比が４未満であると、扁平度が低く光があたった時に乱反射が増え、結果として透光率が低下する。印刷性、耐摩耗性、はく離強力も低下する。一方で、この比が１０を超えると、繊維の横断面の異形の度合いが高すぎて、繊維の紡糸安定性が損なわれやすくなる。このことから、繊維横断面における長辺と短辺との比は、４〜９であることがより好ましい。反対に繊維横断面形状が例えば丸（中空含む）である場合は、扁平形状に比べ使用時に毛羽が立ちやすくなり、本発明の不織布の構成繊維として不適当である。一方、扁平以外の異形断面は、光があたった時に乱反射が増え、結果として透光率が低下してしまう。
【００１７】
本発明の梱包用不織布は、後述のようにして測定されるテープはく離強度が４．５Ｎ以上であることが好ましい。テープはく離強度が４．５Ｎ以上であることで、梱包用不織布に貼り付けた粘着テープがはく離により脱落することを防止しうるという利点がある。すなわち、各種物品を梱包や包装し、その梱包形態を維持するために、梱包用不織布に粘着テープを貼った後、移送の際等において、物理的な力が加わっても、粘着テープがはく離しにくく、良好に梱包や包装の形態を維持できる。この観点から、テープはく離強度は、４．５Ｎ以上であることがより好ましく、５．０Ｎ以上であることがさらに好ましい。このようなテープはく離強度を満たすためには、上述したように、不織布の構成繊維の単繊維繊度を特定範囲とすること、構成繊維の横断面が特定の扁平断面であることが重要であり、また、繊維を構成するポリエチレンテレフタレート系重合体に酸化チタンが含まれないことも、テープはく離強度の向上に寄与する。
【００１８】
本発明の梱包用不織布は、耐摩耗性に優れ、このため梱包用途に供したときの性能が良好である。詳細には、２５０ｇ荷重、５０回転の条件で測定したテーバ摩耗が４．０級以上であることが好適である。
【００１９】
本発明の梱包用不織布は、印刷性に優れたものである。よって、梱包用途に応じた適宜の印刷を容易に施すことができる。
【００２０】
本発明の梱包用不織布は、光沢度に優れている。これは、上述したように構成繊維が特定の扁平断面であること、繊維を構成するポリエチレンテレフタレート系重合体に艶消し剤である酸化チタンが含まれないことによると考える。そして、本発明の梱包用不織布は、前述の透光率と、ここにいう光沢度とを兼備しているため、特に意匠性に優れたものである。
【００２１】
以上のように本発明の梱包用不織布は、特に透光率や光沢度が高く、したがって意匠性に優れたものである。
【実施例】
【００２２】
次に、実施例により本発明を具体的に説明する。なお、本発明は、以下の実施例によって何ら限定されるものではない。また、下記の実施例、比較例における各特性値は、次のようにして求めたものである。
【００２３】
（１）ポリエチレンテレフタレートの相対粘度（ηｒｅｌ）
フェノールと四塩化エタンとの当質量混合溶媒１００ｃｃに試料０．５ｇを溶解し、温度２０℃の条件で測定した。
【００２４】
（２）構成繊維の長辺／短辺比
顕微鏡にて繊維の横断面を１０本観察し、その長辺と短辺の長さをそれぞれ測定して長辺と短辺との比を算出し、その平均値を長辺／短辺比とした。
【００２５】
（３）構成繊維の繊度（デシテックス）
ＳＥＡＲＣＨ社製の「ＤＥＮＩＣＯＮ  ＤＣ−２１」を使用して、試料長２５ｍｍで、試料本数１０本について測定し、平均値を構成繊維の繊度（デシテックス、あるいはｄｔｅｘ）とした。
【００２６】
（４）不織布の目付（ｇ／ｍ２）
ＪＩＳ  Ｌ  １９１３に基づき測定した。
【００２７】
（５）透光率（％）
ＪＩＳ  Ｌ  １９０６の５．１０に準じ、光源の照度を２０００ｌｘとして、試料数Ｎ＝５についての平均値を透光率（％）とした。
【００２８】
（６）光沢度
不織布の表面形態を５人のパネラーが目視で観察し、以下の割合に基づき○△×の３段階で官能評価した。
○・・・５人中４人以上が、光沢度が高いと思った
△・・・５人中２人以上３人以下が、光沢度が高いと思った
×・・・５人中１人以下しか光沢度が高いと思わなかった
【００２９】
（７）テーバ摩耗
ＪＩＳ  Ｌ  １９１３  ６．６．１ａ）に準じてＥＲ面を測定した。測定荷重は、２５０ｇ、回転数は５０回転とし、試料数Ｎ＝５の平均値でその「級」を示した。
【００３０】
（８）テープ剥離強力
粘着テープとして、フィルムオイフテープ(ＯＴＦ-Ｌ４  ホギメディカル社製)を用意した。この粘着テープを２０ｃｍ長で切り出し、基材となる不織布も同様に２０ｃｍ長切り出した。粘着テープと不織布（ＥＲ面、ＭＤ方向）を１０ｃｍ長の範囲で接着させた。その後、接着体を２ｃｍ幅に切り出し、接着圧力９．８ｃＮ／ｃｍ２で１分間押圧後、荷重を取り除いた。そして、３０分後に、引張試験機を用いて、Ｔ字剥離の要領で引張試験を実施した。引張時の条件は、引張速度３００ｍｍ／ｍｉｎ、チャック間距離１００ｍｍとした。その時の最大点強力をテープ剥離強力とした。
【００３１】
（９）印刷性
不織布をＡ４サイズ（２１０ｍｍ×２９７ｍｍ）に切り出した。その後、ＥＰＳＯＮ社製のＰＸ−１７００Ｆインクジェットプリンターを用いてプリントアウトした。そして、その印刷性を１０人で観察し、印刷が鮮明であると思うかどうかの以下の割合に基づき、◎〇△×の４段階で官能評価した。
◎・・・１０人中１０人が鮮明であると思った
〇・・・１０人中７人以上９人以下が鮮明であると思った
△・・・１０人中４人以上６人以下が鮮明であると思った
×・・・１０人中３人以下しか鮮明であると思わなかった
【００３２】
実施例１、２
融点２５５℃、相対粘度１．４１で、二酸化チタン等の艶消し剤は含有しないポリエチレンテレフタレート（ＰＥＴ）と、重合触媒としての三酸化アンチモンとを用いて、溶融紡糸した。
【００３３】
繊維断面が楕円（扁平）形（長辺／短辺＝１０／１）となる紡糸口金を通して、長繊維を溶融紡出した。単孔吐出量は、５．５ｇ／分に設定した。溶融紡出した糸状は、エアーサッカーにて牽引・細化し、公知の開繊器を用いて開繊させ、移動する捕集面上に堆積させて、１１デシテックスの長繊維ウエブを得た。次いで、２００℃に加熱された彫刻ロール（織目柄）と平滑ロールとからなるエンボス装置に通し、熱圧着部を形成させて、長繊維不織布を得た。その目付は、３０ｇ／ｍ２（実施例１）、５０ｇ／ｍ２（実施例２）であった。
【００３４】
実施例３、４
実施例１、２に比べて、繊維断面が楕円（扁平）形（長辺／短辺＝１５／１）となる紡糸口金を用いた点を変更点とした。そして、それ以外は実施例１、２と同様の条件で、目付３０ｇ／ｍ２（実施例３）、５０ｇ／ｍ２（実施例４）の長繊維不織布を得た。
【００３５】
比較例１、２
実施例１、２と比べて、不織布の構成繊維の単糸繊度を３デシテックスに変更した。そして、それ以外は実施例１、２と同様の条件で、目付３０ｇ／ｍ２（比較例１）、５０ｇ／ｍ２（比較例２）の長繊維不織布を得た。
【００３６】
比較例３、４
実施例１、２と比べて、不織布の構成繊維の単糸繊度を３デシテックスに変更し、繊維断面を丸断面に変更した。そして、それ以外は実施例１、２と同様の条件で、目付３０ｇ／ｍ２（比較例３）、５０ｇ／ｍ２（比較例４）の長繊維不織布を得た。
【００３７】
比較例５、６
実施例１、２に比べて、二酸化チタン(０．４μｍ)をポリエチレンテレフタレート（ＰＥＴ）中に０．０４ｗｔ％含有させたことを変更点とした。そして、それ以外は実施例１、２と同様の条件で、目付３０ｇ／ｍ２（比較例５）、５０ｇ／ｍ２（比較例６）の長繊維不織布を得た。
【００３８】
得られた不織布の物性を表１に示す。
【００３９】
【表１】
2019089583.tif 000002
【００４０】
実施例１〜４の長繊維不織布は、いずれも、ギフトラップなどの梱包用不織布として十分な透明性を示し、また光沢度も高かったため、梱包用不織布としての意匠性に優れたものであった。かつ、所要の印刷性、耐摩耗性、不織布強力をも兼備したものであった。このため、梱包用不織布として特に優れたものであった。
【００４１】
これに対し比較例１、２の長繊維不織布は、構成繊維の繊度が低すぎたため、実施例１、２の長繊維不織布と対比して透光率及び光沢度に劣るものであった。また実施例１、２の長繊維不織布と対比して、構成繊維の繊度が低すぎたため、耐摩耗性、テープはく離強力のいずれも劣るものであった。
【００４２】
比較例３、４の長繊維不織布は、構成繊維が扁平でなかったため、実施例１、２の長繊維不織布と対比して、透光率は向上したものの、光沢度、印刷性、対摩耗性、テープはく離強力のいずれも劣るものであった。
【００４３】
比較例５、６の長繊維不織布は、不織布の構成繊維を形成するための樹脂であるポリエチレンテレフタレートに白色顔料である二酸化チタンを含有していたため、実施例１、２の長繊維不織布と対比して、透光率が大きく低下し、また光沢のないものであった。しかも、実施例１、２の長繊維不織布と対比して、耐摩耗性やテープはく離強力も劣ったものであった。